(57)【要約】  布を含有して成る製品であって、前記布が、（ａ）（ｉ）アクリロニトリルが基になったホモ重合体、アクリロニトリルが基になった共重合体、アクリロニトリルが基になった三元重合体およびこれらの組み合わせから成る群より選択される酸化重合体を含有して成る少なくとも１種の二重構造繊維を約１０から約８５重量％、（ｉｉ）ＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン、再生セルロース、ポリ塩化ビニル、帯電防止繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択される少なくとも１種の随伴繊維を含有して成る混合ヤーンを含有して成り、かつ（ｂ）場合により、前記混合ヤーンとは異なる随伴ヤーンを含有していてもよく、かつ前記随伴ヤーンが含有するｐ−アラミドの量が布重量の２０％未満であり、かつ前記布の重量が約３オンス／平方ヤードから約１２オンス／平方ヤードである製品。【特許請求の範囲】
【請求項１】
布を含有して成る製品であって、前記布が、
（ａ）（ｉ）アクリロニトリルが基になったホモ重合体、アクリロニトリルが基になった共重合体、アクリロニトリルが基になった三元重合体およびこれらの組み合わせから成る群より選択される酸化重合体を含有して成る少なくとも１種の二重構造繊維を約１０から約８５重量％、
（ｉｉ）ＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン、再生セルロース、ポリ塩化ビニル、帯電防止繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択される少なくとも１種の随伴繊維、
を含有して成る混合ヤーン、
を含有して成り、かつ
（ｂ）場合により、前記混合ヤーンとは異なる随伴ヤーンを含有していてもよく、かつ
前記随伴ヤーンが含有するｐ−アラミドの量が布重量の２０％未満であり、かつ
前記布の重量が約３オンス／平方ヤードから約１２オンス／平方ヤードである、
製品。
【請求項２】
前記布が織布である請求項１記載の製品。
【請求項３】
約４オンス／平方ヤードから約９オンス／平方ヤードの重量を有する請求項１記載の製品。
【請求項４】
前記混合ヤーンが更に前記繊維の断面全体に渡って実質的に均一に酸化されている酸化重合体を含有する繊維も含有して成る請求項１記載の製品。
【請求項５】
前記実質的に均一に酸化されている繊維の密度が約１．３０ｇ／ｃｍ３から約１．４４ｇ／ｃｍ３である請求項４記載の製品。
【請求項６】
前記二重構造酸化重合体を含有して成る繊維の密度が約１．２０ｇ／ｃｍ３から約１．４０ｇ／ｃｍ３である請求項１記載の製品。
【請求項７】
前記二重構造繊維が非酸化重合体の芯と酸化重合体の鞘を有する請求項１記載の製品。
【請求項８】
前記二重構造繊維が有する前記芯の半径と前記繊維の半径の比率（ｒ：Ｒ）が約１：１．０３から約１：７である請求項７記載の製品。
【請求項９】
前記二重構造繊維が有する前記芯の半径と前記繊維の半径の比率（ｒ：Ｒ）が約１：１．０３から約１：１．４である請求項７記載の製品。
【請求項１０】
前記二重構造繊維が有する前記芯の半径と前記繊維の半径の比率が約１：１．１０５から約１：１．８である請求項７記載の製品。
【請求項１１】
前記酸化重合体がポリアクリロニトリルを含有して成る請求項１記載の製品。
【請求項１２】
前記酸化重合体の密度が約１．２０ｇ／ｃｍ３から約１．５０ｇ／ｃｍ３である請求項１記載の製品。
【請求項１３】
前記布がＡＳＴＭ  Ｆ１９５９の「衣類用材料のアーク等級を測定する標準試験方法」
の基準に合格するか或はそれを超える請求項１記載の製品。
【請求項１４】
前記アーク等級が８以上である請求項１３記載の製品。
【請求項１５】
前記アーク等級が９以上でありかつ約６．５オンス／平方ヤードから約７．５オンス／平方ヤードの重量を有する請求項１３記載の製品。
【請求項１６】
前記アーク等級が８以上でありかつ約５．０オンス／平方ヤードから約６．５オンス／平方ヤードの重量を有する請求項１３記載の製品。
【請求項１７】
前記少なくとも１種の随伴繊維がステープル繊維もしくは連続フィラメントの形態のナイロンを含有する請求項１記載の製品。
【請求項１８】
前記布が染色されている請求項１記載の製品。
【請求項１９】
前記随伴ヤーンがＦＲポリエステル、ＦＲナイロン、ＦＲレーヨン、ＦＲ処理セルロース、ｍ−アラミド、ｐ−アラミド、モダクリル樹脂、羊毛、ナイロン、再生セルロース、ポリ塩化ビニル、帯電防止繊維、鋼繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択される繊維を含有する請求項１記載の製品。
【請求項２０】
前記布が衣服を構成している請求項１記載の製品。
【請求項２１】
前記ヤーンが含有する随伴繊維が１種類のみでありかつ前記酸化重合体を含有して成る繊維が前記ヤーンの約３０から約８５重量％の量で存在する請求項１記載の製品。
【請求項２２】
前記ヤーンが少なくとも２種類の随伴繊維を含有する請求項１記載の製品。
【請求項２３】
前記酸化重合体を含有して成る繊維が前記ヤーン中にヤーンの約１５から約５０重量％の量で存在する請求項２２記載の製品。
【請求項２４】
前記ヤーンが少なくとも３種類の随伴繊維を含有する請求項１記載の製品。
【請求項２５】
前記酸化重合体を含有して成る繊維が前記ヤーン中にヤーンの約１５から約５０重量％の量で存在する請求項２４記載の製品。
【請求項２６】
前記３種類の随伴繊維が
（ａ）ＦＲレーヨン、ナイロン、再生セルロースおよびｐ−アラミドの組み合わせ、および
（ｂ）羊毛、モダクリル樹脂、ナイロンおよび再生セルロースの組み合わせ、
から選択される請求項２４記載の製品。
【請求項２７】
前記ヤーンが４種類の随伴繊維を含有する請求項１記載の製品。
【請求項２８】
前記ヤーンが梳毛紡績装置で作られた混合ヤーンである請求項１記載の製品。
【請求項２９】
（ａ）アクリロニトリルが基になったホモ重合体、アクリロニトリルが基になった共重合体、アクリロニトリルが基になった三元重合体およびこれらの組み合わせから成る群より選択した酸化重合体を含有して成る少なくとも１種の二重構造繊維を準備し、
（ｂ）ＦＲポリエステル、ＦＲナイロン、ＦＲレーヨン、ＦＲ処理セルロース、ｍ−アラ
ミド、ｐ−アラミド、モダクリル樹脂、ノボロイド、メラミン、羊毛、ナイロン、再生セルロース、ポリ塩化ビニル、帯電防止繊維、鋼繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択した少なくとも１種の随伴繊維を準備し、そして
（ｃ）前記酸化重合体繊維を含有して成る二重構造繊維と前記少なくとも１種の随伴繊維を一緒にすることでヤーンを生じさせる、
ことを含んで成る方法であって、前記酸化重合体を含有して成る二重構造繊維を前記ヤーンの約１０から約８５重量％の量で存在させる方法。
【請求項３０】
前記ヤーンを梳毛カーディングを用いて生じさせる請求項２９記載の方法。
【請求項３１】
前記ヤーンを転換トウを用いて生じさせる請求項２９記載の方法。
【請求項３２】
前記酸化重合体を含有して成る繊維をステープル繊維、中繊維、梳毛繊維および連続フィラメントから成る群より選択する請求項２９記載の方法。
【請求項３３】
少なくとも１種の二重構造酸化重合体繊維を含有しかつＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン、再生セルロース、ポリ塩化ビニル、帯電防止繊維、鋼繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択される少なくとも３種類の随伴繊維を含有する混合ヤーンを含有して成る製品であって、織布でありかつ前記布がＨＲＣレベル２の基準を満足させる製品。
【請求項３４】
少なくとも１種の耐熱性繊維を含有する混合ヤーンを含有して成る製品であって、７．５オンス／平方ヤード未満の布重量を有しかつＡＳＴＭ  Ｆ１９５９の「衣類用材料のアーク等級を測定する標準試験方法」に従って９以上のアーク等級を示す製品。
【発明の詳細な説明】
【関連出願に対する相互参照】
【０００１】
本出願は、２００９年１０月２３日付けで出願した米国仮出願番号６１／２５４，４９３（これは引用することによって全体が本明細書に組み入れられる）による優先権を請求するものである。
【技術分野】
【０００２】
本発明は、二重構造（ｂｉｒｅｇｉｏｎａｌ）酸化重合体繊維、例えば酸化ポリアクリロニトリルなどの量が１０から８５重量％の混合ヤーンを含有させた織物製品を提供するものである。前記ヤーンを少なくとも１種の随伴繊維と混合する。本織物製品の重量は約３オンス／平方ヤードから約１２オンス／平方ヤードである。
【背景技術】
【０００３】
産業用衣類、例えばとりわけ石油化学労働者、パイロット、消防士、電気工事士および製鋼工などが着用する衣類を炎、熱および電気アーク閃光から保護する度合を改善する必要性が継続して存在する。それは特に熱、炎および電気アーク閃光による危険が生じる至近距離でしばしば働く労務者にとって重要である。また、選択された軍最終用途もそのような衣類が有用である。主要な防護線は個人が着用している防護服の中の布である。また、そのような危険に直面する人がそのような衣類を着用することを確保するには、それの見た目が良くかつ心地よいことが重要である。
【０００４】
難燃性もしくは耐炎性繊維は優れた耐熱および耐炎性を示し、それらは酸化ポリアクリロニトリル繊維を含有している可能性がある。しかしながら、そのような繊維を用いて加工する場合のいくつかの難問には、脆さ、劣った織物加工性および織物材料に耐久性がないことが含まれ得る。対照的に、通常の天然および合成繊維（ステープルから連続フィラメントの範囲を包含）は衣類用布の製造に適しはするが、耐炎性および／または難燃性が不足している。
【０００５】
難燃性および耐炎性のヤーンが特許文献１に記述されており、それは二重構造前駆体繊維と呼ばれる繊維から作られた二重構造炭素質繊維を含有する。前記二重構造前駆体繊維は酸化安定化熱硬化性重合体材料の鞘を含有する。前記二重構造炭素質繊維は前記二重構造前駆体繊維の「炭化」で作られた繊維であり、その炭化で前記繊維を高温に不活性な雰囲気中でさらすことで新しい炭素−炭素結合を生じさせており、その結果として、ＭｃＣｕｌｌｏｕｇｈの二重構造炭素質繊維として記述される繊維がもたらされる。
【先行技術文献】
【特許文献】
【０００６】
【特許文献１】ＭｃＣｕｌｌｏｕｇｈの米国特許第５，７６３，１０３号
【発明の概要】
【０００７】
通常のヤーンから作られた布が与える外観および触感と耐炎／難燃性繊維が有する優れた耐熱および耐炎が布中で組み合わされた布が求められている。酸化重合体繊維、例えばＭｃＣｕｌｌｏｕｇｈが二重構造炭素質繊維を製造する時に用いた二重構造前駆体繊維などを他の繊維と混合することで優れた耐熱と耐炎を示すばかりでなく衣服に適するような通常のヤーンに類似した布特性を示すヤーンおよび布を生じさせることができる。
【０００８】
いくつかの態様における布は、耐熱と耐炎性を示す布、例えば編み、織りおよび不織布などである。そのような布は、着用者が熱、炎および電気的危険にさらされる可能性のあ
る保護用の産業用衣服で用いるに有用である。そのような布に、アクリロニトリルが基になったホモ重合体、アクリロニトリルが基になった共重合体、アクリロニトリルが基になった三元重合体およびこれらの組み合わせから成る群より選択し酸化重合体繊維を含有させた混合ヤーンを含める。
【０００９】
別の態様における製品は、混合ヤーンおよび場合により随伴ヤーンを含有させた織布含有製品である。前記混合ヤーンは、
（ｉ）アクリロニトリルが基になったホモ重合体、アクリロニトリルが基になった共重合体、アクリロニトリルが基になった三元重合体およびこれらの組み合わせから成る群より選択した酸化重合体を含有する少なくとも１種の二重構造繊維を約１０から約８５重量％、
（ｉｉ）ＦＲポリエステル、ＦＲナイロン、ＦＲレーヨン、ＦＲ処理セルロース、ｍ−アラミド、ｐ−アラミド、モダクリル樹脂（ｍｏｄａｃｒｙｌｉｃ）、ノボロイド（ｎｏｖｏｌｏｉｄ）、メラミン、羊毛、ナイロン、再生セルロース（リヨセル、モダール、ビスコース）、ポリ塩化ビニル、帯電防止繊維、金属繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択した少なくとも１種の随伴繊維、を含有し、かつ
場合により、前記混合ヤーンとは異なる随伴ヤーンを含有させてもよく、かつ前記随伴ヤーンが含有するｐ−アラミドの量を布重量の２０％未満（即ち、布の０から２０重量％）にし、かつ
前記布の重量が約３オンス／平方ヤードから約１２オンス／平方ヤードになるようにする。
【００１０】
前記混合ヤーンに更に繊維の断面全体に渡って実質的に均一に酸化されている酸化重合体を含有して成る繊維を含有させてもよい。
【００１１】
いくつかの態様の方法は、
（ａ）アクリロニトリルが基になったホモ重合体、アクリロニトリルが基になった共重合体、アクリロニトリルが基になった三元重合体およびこれらの組み合わせから成る群より選択した酸化重合体を含有させた少なくとも１種の繊維を準備し、
（ｂ）ＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン、再生セルロース（リヨセル、モダール、ビスコース）、ポリ塩化ビニル、帯電防止繊維、金属繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択した少なくとも１種の随伴繊維を準備し、そして
（ｃ）前記酸化重合体繊維を含有する繊維と前記少なくとも１種の随伴繊維を一緒にすることでヤーンを生じさせる、
ことを包含し、ここでは、前記酸化重合体を含有する繊維を前記ヤーンの約１０から約８５重量％の量で存在させる。
【００１２】
いくつかの態様の製品は混合ヤーンを含有する製品である。前記混合ヤーンは少なくとも１種の酸化重合体繊維を含有しかつＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン、再生セルロース（リヨセル、モダール、ビスコース）、ポリ塩化ビニル、帯電防止繊維、鋼繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択した少なくとも３種類の随伴繊維を含有し、かつ前記製品は織布でありかつＨＲＣレベル２の基準を満足させる。
【００１３】
いくつかの態様における製品は、少なくとも１種の耐熱性繊維、例えば酸化重合体繊維などを含有する混合ヤーン含有製品である。前記ヤーンを製品、例えば布重量が７．５オンス／平方ヤード未満でＡＳＴＭ  Ｆ１９５９の「衣類用材料のアーク等級を測定する標準試験方法」に従って８以上のアーク等級を示す布などに含有させると、それはＨＲＣ  ２の性能基準を満足させる。
【発明の詳細な説明】
【００１４】
本明細書で紡績ヤーンを言及する時に用語「混合物」または「混合」を用いる場合、これは少なくとも２種類の繊維の混合物を意味し、そのような混合物は、各種類の繊維の個々の繊維が別の種類の個々の繊維と実質的に完全に絡み合うことで繊維の実質的に均一な混合物がもたらされるような様式で生じた混合物であり、それの一体性がさらなる加工および使用中に維持されるに充分な絡み合いを有する。
【００１５】
本明細書で用いる如き用語「二重構造繊維」には、断面が区別可能な内部の芯と外側の鞘を示す繊維が含まれる。二重構造酸化繊維の場合の鞘は実質的にその繊維の酸化部分を構成している。
【００１６】
他のヤーン構造では、耐熱性繊維、例えば酸化重合体繊維などを他のヤーンもしくは繊維と組み合わせてもよい。そのような例には、酸化重合体繊維を他のヤーンで被覆、例えばとりわけ別のヤーンと一緒に撚ること、一重もしくは二重に巻き付けることおよびコア紡績（ｃｏｒｅ−ｓｐｉｎｎｉｎｇ）などで被覆することが含まれる。前記酸化重合体繊維が芯または鞘（被膜）のいずれかを形成するようにしてもよい。
【００１７】
（１）前記酸化重合体繊維に随伴させる随伴繊維として用いるに有用であり得るか或は（２）随伴繊維として含有させるか或は随伴繊維の中に含有させることができる帯電防止繊維は当業者に公知である。有用な帯電防止繊維には、これらに限定するものでないが、金属製もしくは他の導電性ヤーンおよび繊維が含まれる。ヤーンおよび繊維に帯電防止被膜を含めてもよいか或はそれらを帯電防止特性を有する繊維もしくはヤーンで取巻いてもよい。
【００１８】
いくつかの態様では、少なくとも１種の酸化重合体繊維、例えば二重構造繊維などと一緒にヤーンを含有する布、例えば織布、編布または不織布などを提供する。そのような布を、この布によって利益を受け得る衣服、絶縁または他のいずれかの最終用途で用いてもよい。適切な酸化重合体繊維の例を、アクリロニトリルが基になったホモ重合体、アクリロニトリルが基になった共重合体、アクリロニトリルが基になった三元重合体およびこれらの組み合わせから成る群より選択する。酸化重合体に適した１つの重合体はポリアクリロニトリルである。そのような酸化重合体繊維を１種以上の随伴繊維と一緒にすることで混合ヤーンを生じさせる。
【００１９】
当該布が織り構造を有する場合、それには、これらに限定するものでないが、平織り、あや織り、サテン、バスケットばかりでなく耐久性がより高い布、例えばリップストップ（ｒｉｐ  ｓｔｏｐ）構造を有する布などが含まれる。当該布が織布の場合、それにｐ−アラミドを随伴ヤーンとして含有させてもよいか或は随伴ヤーンの中に布重量の２０％未満の量で混合してもよい。そのような織布に本明細書に記述する他のいずれかの随伴ヤーンを含有させることも可能である。
【００２０】
また、布構造を有する編布も意図し、それにはこれらに限定するものでないが、横編み、例えば丸編みなどおよび縦編みが含まれる。そのような編み物に酸化重合体繊維、例えば二重構造酸化重合体繊維などを含有させた混合ヤーンに加えて随伴ヤーンを含有させて
もよい。
【００２１】
当該布が不織布の場合、混合ヤーンに二重構造酸化重合体繊維に加えて他のヤーンを含有させてもよい。絶縁用途では不織布が特に適切である。
【００２２】
前記酸化重合体は、繊維の断面全体に渡って実質的に酸化されていてもよいか或は二重構造繊維であってもよい。そのような二重構造繊維は非酸化重合体の芯と酸化重合体の鞘を有していてもよい。
【００２３】
重合体繊維の酸化を適切な方法のいずれかに従って起こさせてもよい。重合体繊維、例えばポリアクリロニトリル（ＰＡＮ）などを酸化させるに適した１つの方法は、前記繊維を張力下で酸化雰囲気の中にポリアクリロニトリル（ＰＡＮ）などの如き重合体にとって中程度に高くした温度である約１５０℃から約３５０℃で導入することを包含する。その繊維を酸化雰囲気の中に酸素が前記繊維の中に所望レベルで浸透（鞘の酸化もしくは完全酸化）するに充分な時間維持する。その酸化させる重合体を適切なデニールのいずれか、例えば約１から約６デニール（約２から約６デニールを包含）で用いてもよい。
【００２４】
前記酸化重合体繊維に加えて混合ヤーンの中に含有させる随伴繊維は、衣装用のヤーンおよび布に適した如何なる繊維であってもよい。また、そのような随伴繊維が耐熱性を与えるようにすることも可能である。有用な随伴繊維の具体例には、ＦＲポリエステル、ＦＲナイロン、ＦＲレーヨン、ＦＲ処理セルロース、ｍ−アラミド、ｐ−アラミド、モダクリル樹脂、ノボロイド、メラミン、羊毛、ナイロン（ステープルまたはフィラメントの形態の）、再生セルロース（リヨセル、モダール、ビスコース）、ポリ塩化ビニル、帯電防止繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせかが含まれる。
【００２５】
いくつかの態様で用いるに有用な酸化重合体繊維含有混合ヤーン中の様々な繊維成分の重量パーセントは多様であり得る。前記酸化重合体繊維を混合ヤーンの約１０から約９０重量％（約１０％から約８５％、約１５％から約５０％、約２０％から約６０％、約２０％から約７５％、約３０％から約８５％および約３５％から約６５％を包含）の量で存在させてもよい。そのような混合物に入れる随伴繊維の重量パーセントは、様々な随伴ヤーンをどのようにして含有させるかおよび布の所望特性に応じて変わるであろう。前記酸化重合体繊維に加えて１、２、３、４またはそれ以上の種類の随伴繊維を存在させてもよい。ＦＲレーヨンを当該ヤーンの０から約６０重量％の量で存在させてもよく、ｍ−アラミドを当該ヤーンの０から約３０重量％の量で存在させてもよく、ｐ−アラミドを当該ヤーンの０から約４０重量％の量で存在させてもよく、モダクリル樹脂を当該ヤーンの０から約４０重量％の量で存在させてもよく、羊毛を当該ヤーンの０から約６０重量％の量で存在させてもよく、ナイロン（ステープルまたはフィラメントとして）を当該ヤーンの０から約３０重量％の量で存在させてもよく、ポリ塩化ビニル（ＰＶＣ）を当該ヤーンの０から約２０重量％の量で存在させてもよく、そして帯電防止もしくは鋼繊維を当該ヤーンの０から約１０重量％の量で存在させてもよい。当業者は他の繊維に適切であり得る含有量を決定することができるであろう。そのような混合物に３種類の随伴繊維を含有させる有用な例は、（ａ）ＦＲレーヨンとナイロンと再生セルロース（リヨセル、モダール、ビスコース）とｐ−アラミドの組み合わせ、および（ｂ）羊毛とモダクリル樹脂とナイロンと再生セルロース（リヨセル、モダール、ビスコース）の組み合わせである。
【００２６】
いくつか態様の布には前記酸化重合体繊維を含有して成る混合ヤーンに加えて場合により１種以上の随伴ヤーンを含有させることも可能である。そのような製品に１種以上の随伴繊維を含有させてもよいが、その随伴ヤーン中のｐ−アラミドの量が当該布の２０重量
％未満になるようにする。随伴ヤーンの例には、ＦＲポリエステル、ＦＲナイロン、ＦＲレーヨン、ＦＲ処理セルロース、ｍ−アラミド、ｐ−アラミド、モダクリル樹脂、羊毛、ナイロン、再生セルロース（リヨセル、モダール、ビスコース）、ポリ塩化ビニル、帯電防止繊維、鋼繊維、ポリ（ｐ−フェニレンベンゾビスオキサゾール）（ＰＢＯ）、ポリベンゾイミダゾール（ＰＢＩ）、ポリスルホンアミド（ＰＳＡ）およびこれらの組み合わせから成る群より選択した繊維で構成させたヤーンが含まれる。そのような随伴ヤーンには、混合ヤーン、紡績ヤーン、被覆ヤーンおよび撚りヤーンばかりでなくフィラメントヤーンも含まれ得る。また、そのような随伴ヤーンには耐熱性の繊維もしくはヤーンも含まれ得かつ酸化重合体繊維も含まれ得る。
【００２７】
前記酸化重合体繊維の密度は酸化の度合に応じて変わるであろう。その密度は例えば約１．２０ｇ／ｃｍ３から約１．５０ｇ／ｃｍ３（１．２０ｇ／ｃｍ３から約１．４４ｇ／ｃｍ３、約１．３０ｇ／ｃｍ３から約１．４４ｇ／ｃｍ３および約１．２０ｇ／ｃｍ３から約１．４０ｇ／ｃｍ３を包含）であってもよい。酸化重合体繊維に受けさせた酸化がある程度のみであると、二重構造繊維、例えば芯鞘繊維などがもたらされる可能性がある。
【００２８】
酸化させない芯領域の半径をｒにしてもよい一方、繊維の断面の半径をＲにしてもよい。当該繊維の芯領域の半径と総半径の比率（ｒ：Ｒ）は酸化の度合に応じて変わるであろう。その比率（ｒ：Ｒ）は約１：１．０３から約１：７、例えば約１：１．０３から約１：１．４、約１：２から約１：９、約１：２から約１：６および約１：１．０５から約１：１．８（約１：１．１０５から約１：１．４を包含）などに及んで多様であり得る。
【００２９】
いくつかの態様の布は、産業用布に必要な特性を維持させながら軽量布として製造可能である。そのような布に持たせる重量は１２オンス／平方ヤード未満（７．５オンス／平方ヤード未満を包含）、約３オンス／平方ヤードから約１２オンス／平方ヤード、約３オンス／平方ヤードから約７．５オンス／平方ヤード、約４オンス／平方ヤードから約９オンス／平方ヤードおよび３オンス／平方ヤードから約６．５オンス／平方ヤードであってもよい。
【００３０】
いくつかの態様の布は、特定の産業用衣類用途で例外的に良好な性能を示し、例えばＡＳＴＭ  Ｆ１９５９の「衣類用材料のアーク等級を測定する標準試験方法」などで良好な性能を示し、その場合、前記布は低い布重量を維持しながらそれの基準に合格またはそれを超える。布が重くなればなるほど熱、化学品、電気などの危険から保護することに関する性能が良好になると理解している。しかしながら、いくつかの態様の布は８以上のアーク等級（９以上のアーク等級を包含）を示し得る。７．５オンス／平方ヤード以下、例えば約６．５オンス／平方ヤードから約７．５オンス／平方ヤードの布でも９のアーク等級を達成し得る。そのような特性は、衣服の着用者が危険な条件にさらされる可能性のある産業用途において軽量と保護が組み合わされた布が必要とされている衣服にとって非常に重要である。必要ならば、また、そのような布または衣服を染色することも可能である。
【００３１】
いくつかの態様の布は、上述したアーク等級の基準を満足させることに加えて、他の有益な特性も有する可能性がある。いくつかの態様の布は、Ｎａｔｉｏｎａｌ  Ｆｉｒｅ  Ｐｒｏｔｅｃｔｉｏｎ  Ａｓｓｏｃｉａｔｉｏｎ  Ｓｔａｎｄａｒｄ（ＮＦＰＡ）２１１２（２００７）、「Ｓｔａｎｄａｒｄ  ｏｎ  Ｆｌａｍｅ−Ｒｅｓｉｓｔａｎｃｅ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ」に従って試験した時に、＜４インチの垂直燃焼炭化長（試験方法ＡＳＴＭ  Ｄ６４１３に従う）、＞１０カロリー／ｃｍ２の熱保護性能等級（間隔を置いた）および＜５０％のマネキン体熱燃焼％（試験方法ＡＳＴＭ  Ｆ１９３０に従う）を示し得る。
【００３２】
前記酸化重合体繊維を含有させたヤーンの製造は、適切なヤーン紡績方法のいずれか、例えばステープル繊維で通常用いられる方法などで実施可能である。
【００３３】
有用な方法の例には、羊毛ヤーンを製造する目的で羊毛に対して典型的に用いられる紡績方法が含まれる。従って、いくつかの態様で用いるヤーンは、混合梳毛ヤーン、言い換えれば梳毛紡績装置で作られたヤーンであってもよい。そのようなヤーンの製造は梳毛カーディングまたは転換トウを用いて実施可能である。また、短繊維（例えばステープル繊維を包含）、例えば綿などで用いられる方法も有用であり得る。
【００３４】
本発明の特徴および利点を以下の実施例でより詳細に示すが、それらは例示の目的で示すものであり、決して本発明を限定するとして解釈されるべきではない。
【実施例】
【００３５】
試験方法：熱保護に関する試験方法および最低限の要求には下記が含まれる：
ａ．ＡＳＴＭ  Ｄ６４１３：Ｔｅｓｔ  ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｔｅｓｔ）
ｂ．ＮＦＰＡ  ２１１２：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｆｌａｍｅ−Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ．  Ｓｅｃｔｉｏｎ  ８．２（Ｔｈｅｒｍａｌ  Ｐｒｏｔｅｃｔｉｖｅ  Ｐｅｒｆｏｒｍａｎｃｅ  Ｔｅｓｔ）
ｃ．ＮＦＰＡ  １９７７：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｐｒｏｔｅｃｔｉｖｅ  Ｃｌｏｔｈｉｎｇ  ａｎｄ  Ｅｑｕｉｐｍｅｎｔ  ｆｏｒ  Ｗｉｌｄｌａｎｄ  Ｆｉｒｅ  Ｆｉｇｈｔｉｎｇ．
ｄ．ＮＡＦＰＡ  １９５１：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｐｒｏｔｅｃｔｉｖｅ  Ｅｎｓｅｍｂｌｅｓ  ｆｏｒ  Ｔｅｃｈｎｉｃａｌ  Ｒｅｓｃｕｅ  Ｉｎｃｉｄｅｎｔｓ．
ｅ．ＡＳＴＭ  Ｆ１９３０：Ｔｅｓｔ  Ｍｅｔｈｏｄ  ｆｏｒ  Ｅｖａｌｕａｔｉｏｎ  ｏｆ  Ｆｌａｍｅ  Ｒｅｓｉｓｔａｎｔ  Ｃｌｏｔｈｉｎｇ  ｆｏｒ  Ｐｒｏｔｅｃｔｉｏｎ  Ａｇａｉｎｓｔ  Ｆｌａｓｈ  Ｆｉｒｅ  Ｓｉｍｕｌａｔｉｏｎｓ  Ｕｓｉｎｇ  ａｎ  Ｉｎｓｔｒｕｍｅｎｔｅｄ  Ｍａｎｉｋｉｎ  
ｆ．ＡＳＴＭ  Ｆ１９５９：Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ａｒｃ  Ｒａｔｉｎｇ  ｏｆ  Ｍａｔｅｒｉａｌｓ  ｆｏｒ  Ｃｌｏｔｈｉｎｇ
【００３６】
以下の表に布サンプル（表１）および各試験方法に従う結果（表２−４）を含める。布の調製を表１に示した繊維を含有させた混合ヤーンのみを用いたあや織物として実施した。比較の目的で各試験方法の最低限の要求を含める。本発明の布（１）、（２）、（３）および（４）の各々はそれぞれ意図した最終使用用途に要求される最低限の基準を満足させた。
【００３７】
【表１】
2013508571.tif 000002
【００３８】
【表２】
2013508571.tif 000003
【００３９】
【表３】
2013508571.tif 000004
【００４０】
【表４】
2013508571.tif 000005
【００４１】
【表５】
2013508571.tif 000006
【００４２】
本発明の好適な態様であると現在考えている事項を記述してきたが、当業者は、それに関して本発明の精神から逸脱しない変更および修飾を行うことができることを認識するであろうが、本発明の真の範囲内に入る如きそのような変形および修飾形の全部を包含させることを意図する。
【国際調査報告】
2013508571.tif 000007
2013508571.tif 000008